ШИХТА ДЛЯ ИЗГОТОВЛЕНИЯ КЕРАМИКИ ЭЛЕКТРОТЕХНИЧЕСКОГО НАЗНАЧЕНИЯ
MIXTURE FOR MAKING CERAMICS FOR ELECTRICAL PURPOSES

Изобретение относится к составам шихты для изготовления керамики электротехнического назначения.
Известна шихта, содержащая, мас.%: тальк 75,0-90,0; глина 3,0-15,0; соединения бора в виде боросиликатного стекла 3,0-12,0; при необходимости барий углекислый в пределах нескольких процентов [1].
Задача изобретения состоит в снижении температуры обжига керамики из шихты.
2
2
2
3
Технический результат достигается тем, что шихта для изготовления керамики электротехнического назначения, содержащая тальк, глину, боросиликатное стекло, отличается тем, что компоненты находятся при следующем соотношении, мас.%: тальк 73,0-74,0; глина 20,0-22,0; боросиликатное стекло 6,0-7,0, причем боросиликатное стекло имеет состав, мас.%: SiO 3,0-4,0; CaO 2,0-4,0; NaO 4,0-6,0; ВO 87,0-90,0.
В табл.1 приведены составы шихты для изготовления керамики электротехнического назначения; в табл.2 - составы боросиликатного стекла.
Таблица 1
Компоненты
Состав, мас.%
1
2
3
Тальк
73,0
72,0
71,0
Глина
21,0
21,5
22,0
Боросиликатное стекло
6,0
6,5
7,0
Таблица 2
Компоненты
Состав, мас.%:
1
2
3
SiO<sub>2</sub>
3,0
3,5
4,0
CaO
4,0
3,0
2,0
Na<sub>2</sub>O
6,0
5,0
4,0
B<sub>2</sub>O<sub>3</sub>
87,0
88,5
90,0
2
2
3
2
2
3
2
2
В составе шихты для изготовления керамики электротехнического назначения используют глины следующего состава, мас.%: SiO 13,86-35,55; АlO 47,49-78,5; TiO0,25-1,2; FeO 0,35-2,5; CaO 0,13-0,71; MgO 0,18-0,9; NaO+KO 0,18-1,6; п.п.п. 6-12, 87.
2
2
3
2
3
2
Тальк имеет состав, мас.%: SiO 30,5-67,4; АlO 0,83-20,0; FeO+FeO 0,05-7,5; CaO 0,1-3,5; MgO 27,5-31,7; СO 20,9-24,7; п.п.п. 4,5-7,7.
Компоненты дозируют в требуемых количествах. Боросиликатное стекло, тальк, глину размалывают сухим способом до порошкообразного состояния и смешивают. Полученную шихту увлажняют до 8-11% и прессуют из нее изделия требуемой конфигурации, которые обжигают при температуре 1150°C.
Источники информации
1. GB 582799, C04B 35/16, 1946.